(57)【要約】【課題】水処理施設、農業用集落排水施設、下水道処理施設等のコンクリート構造物の保護のために塗布する、耐酸性の要求される防食ライニング材の塗布作業性と防食性に優れた、素地調整材、プライマー材及び上塗り材を提供すること。【解決手段】（Ａ）素地調整材、（Ｂ）プライマー剤、（Ｃ）上塗り材の３層からなるエポキシライニング材であり、さらに、（Ａ）素地調整材は、１個のエポキシ基を有する反応性希釈剤とシランカップリング剤を含有し、骨材は、セメント、硅砂、増粘剤のプレミックスを用い、（Ｂ）プライマー剤は、１個のエポキシ基を有する反応性希釈剤と二酸化チタンと硫酸バリウムを含有し、（Ｃ）上塗り材のエポキシ樹脂がビスフェノールＡ型エポキシ樹脂とビスフェノールＦ型エポキシ樹脂を併用し、１個のエポキシ基を有する芳香族系反応性希釈剤と非反応性芳香族系希釈剤、層状遥変剤の配合物であるエポキシライニング材。【選択図】なし【特許請求の範囲】
【請求項１】
（Ａ）素地調整材がエポキシ樹脂と自己乳化性を有するアミン系硬化剤及び骨材を含有し、（Ｂ）プライマー剤がエポキシ樹脂と自己乳化性を有するアミン系硬化剤及び充填剤を含有し、（Ｃ）上塗り材がエポキシ樹脂とアミン系硬化剤、充填剤、希釈剤、及び層状遥変剤を含有する、これら三層からなるエポキシライニング材組成物。
【請求項２】
（Ａ）素地調整材が、さらに、１個のエポキシ基を有する反応性希釈剤とシランカップリング剤を含有することを特徴とする請求項１記載のエポキシライニング材組成物。
【請求項３】
（Ａ）素地調整材の骨材が、セメント、硅砂、増粘剤のプレミックスであることを特徴とする請求項１記載のエポキシライニング材組成物。
【請求項４】
（Ｂ）プライマー剤が、さらに、１個のエポキシ基を有する反応性希釈剤と充填剤を含有することを特徴とする請求項１記載のエポキシライニング材組成物。
【請求項５】
（Ｂ）プライマー剤の充填剤が二酸化チタンと硫酸バリウムを含有することを特徴とする請求項１記載のエポキシライニング材組成物。
【請求項６】
（Ｃ）上塗り材のエポキシ樹脂がビスフェノールＡ型エポキシ樹脂とビスフェノールＦ型エポキシ樹脂の混合物であることを特徴とする請求項１記載のエポキシライニング材組成物。
【請求項７】
（Ｃ）上塗り材が、さらに、１個のエポキシ基を有する芳香族系反応性希釈剤と非反応性芳香族系希釈剤を含有することを特徴とする請求項１記載のエポキシライニング材組成物。
【請求項８】
（Ｃ）上塗り材が、さらに、１〜１０重量％の層状遥変剤を含有することを特徴とする請求項１記載のエポキシライニング材組成物。
【請求項９】
（Ｃ）上塗り材のエポキシ樹脂が、粘度５０００〜１２，０００ｍＰａ・ｓ、遥変性（ＴＩ値）５〜８であることを特徴とする請求項１記載のエポキシライニング材組成物。
【請求項１０】
（Ａ）の素地調整材、（Ｂ）のプライマー剤及び（Ｃ）の上塗り材は、塗布作業直前に、それぞれエポキシ樹脂と硬化剤を攪拌混合して用いることを特徴とする請求項１記載のエポキシライニング材組成物。
【請求項１１】
（Ａ）の素地調整材、（Ｂ）のプライマー剤及び（Ｃ）の上塗り材は、（Ａ）、（Ｂ）、（Ｃ）の順で、乾燥塗布面に塗り重ねることを特徴とする請求項１記載のエポキシライニング材組成物。
【発明の詳細な説明】
【０００１】
【発明の属する技術分野】
本発明は水処理施設、農業用集落排水施設、下水道処理施設等のコンクリート構造物の保護のために塗布する、耐酸性の要求される防食ライニング材組成物に関する。
【０００２】
【従来の技術】
従来、防食ライニング材用樹脂としてはエポキシ樹脂、ビニルエステル樹脂、ノンスチレンビニルエステル樹脂、ウレタン樹脂、シリコン樹脂等が用いられてきた。これらは樹脂特有の使い勝手があり、中でもエポキシ樹脂が最も汎用樹脂として用いられてきた。コンクリート構造物は新設と言えどもコンクリート表面は粗面で、ましてや水処理施設、農業用集落排水施設、下水道処理施設等の改修においては、劣化したコンクリート表層をサンダー等で削り、新たに表面をモルタル仕上げし、粗面被覆もしくは不陸調整処理を行った後、表面仕上げの防食ライニング塗装をするのが一般的であった。このコンクリート構造物の防食ライニング材としては、特開昭６３−２５２８２号明細書記載のごとく、硬化、乾燥、緻密化する前のコンクリート表面に、エポキシ樹脂と変性脂肪族ポリアミン系硬化剤配合物を塗布し、コンクリート層に樹脂を浸透させ、コンクリート表層に樹脂モルタル層または樹脂コンクリート層と樹脂層とを形成させる下地処理の提案、特開平７−１８７８６０号明細書記載のごとく、乳化可能な２液反応型エポキシ樹脂、またはアルカリ水存在下で反応可能なエポキシ樹脂の中から選ばれた、常温硬化型エポキシ樹脂混合物、もしくはこれと細骨材、或いはセメント、細骨材、水との混合物を任意の厚みで塗布するコンクリート表面の強化方法する下地処理の提案、特開平７−１７１４９２号明細書記載のごとく、エポキシ樹脂と変性ポリアミドアミン系硬化剤からなる下地材を塗布する工程と、エポキシ樹脂とポリチオール変性脂肪族ポリアミン系硬化剤からなる上塗り材を塗布する工程により塗膜を形成する提案、特開平９−２６３４６７号明細書記載のごとく、液状エポキシ樹脂と、硬化剤、セラミックス粉、繊維状粘土鉱物並びに炭素短繊維から成る防食上塗り材の提案、特開２０００−１１９５９２号明細書記載のごとく、水分散可能なエポキシ樹脂と水硬化性アルミナ及び水配合物を用いたセメント質構造物の防食被覆に用いる耐酸性塗料の提案、特開２００１−２９８６号明細書記載のごとく、１分子中にエポキシ基を１個以上有するエポキシ樹脂、及びアミン硬化剤を樹脂成分として含有する有機溶剤型又は無溶剤型の塗料固形分１００重量部当たり１〜３０重量部の水分を含有する塗料組成物の提案等々がなされている。
【０００３】
【特許文献１】
特開昭６３−２５２８２号公報
【特許文献２】
特開平７−１８７８６０号公報
【特許文献３】
特開平７−１７１４９２号公報
【特許文献４】
特開平９−２６３４６７号公報
【特許文献５】
特開２０００−１１９５９２号公報
【特許文献６】
特開２００１−００２９８６号公報
【０００４】
これらは何れも下地調整材、及び／又は上塗り材個々に関するものであり、例えば農業用集落排水設備のごとく防食被覆工法仕様は、先ずコンクリート下地の表面をサンディング等でレイタンス及び粗面の平滑処理を実施し、素地調整材（下地調整材）を塗布し平滑にし、プライマーを行った後、上塗り材（下塗り、中塗りを含む）で仕上げる、少なくとも組成の異なった３層構成であることが指針として掲げられている。
【０００５】
下地調整材、上塗り材単独もしくは併用では指針を満たさない工法であり、塗膜仕上がり状態、接着力、防食性、即ち耐酸性も満足されず経済上の問題も発生していた。又、日本下水道事業団のコンクリート防食指針では、防食環境条件によりＡ種からＤ種の工法に分類されており、これら工法のおけるプライマーの必要性は、素地調整材が湿潤型硬化型、または素地調整材がレイタンスもなく充分に乾燥している場合はプライマーは不要としている。即ち、素地調整材と上塗り材の重ね塗りでも防食性が満足できればプライマーは不要としているが、指触もしくは目視でしか確認されていないのが現実であり、極めて危険である。
【０００６】
該防食性は下水より発生する硫酸、亜硫酸による、硫黄のライニング材被覆膜への侵入深さを新たな指針に盛り込んでいる。例えば前記Ｃ種は、設計被覆膜厚に対する硫黄侵入深さを、ＥＰＭＡ（エレクトロプローブマイクロアナライザー）を用い測定し、被覆膜表面から２００μ、且被覆膜厚の１／１０以下、Ｄ種においては被覆膜表面から１００μ、且被覆膜厚の５％以下としており、農業用集落排水の防食指針が、ライニング材被覆膜の耐酸性試験後の目視による、異常の有無確認に比し、上塗り材の防食性（耐酸性）基準が強化された指針となっている。
【０００７】
【発明が解決しようとする課題】
本発明の目的は、水処理施設、農業用集落排水施設、下水道処理施設等のコンクリート構造物の保護のために塗布する、耐酸性の要求される防食ライニング材の塗布作業性と防食性に優れた、素地調整材、プライマー材及び上塗り材を提供することである。
【０００８】
【課題を解決するための手段】
このような状況下、本発明者等は農業用集落排水設備及び、日本下水道事業団のコンクリート防食指針を満足させるべく、プライマー剤も視野に入れ鋭意研究を重ねた結果、素地調整材は、エポキシ樹脂と自己乳化性を有するアミン系硬化剤、及び骨材を主成分とし、エポキシ樹脂に、１個のエポキシ基を有する反応性希釈剤とシランカップリング剤を配合することで、低粘度でコンクリート密着性に優れ、且防食性にも優れることを見出した。
【０００９】
自己乳化性を有するアミン系硬化剤は、界面活性剤を配合することで水配合物の乳化性、貯蔵時の分離等の安定性が向上することを見出した。骨材は、セメントと硅砂の混合系に、ヒュームドシリカ及び繊維状増粘剤を配合したものが、プレミックスとしての長期保存安定性を始め、施工時に前記のごとく配合されたエポキシ樹脂とアミン系硬化剤配合物の粘度、遥変性、鏝伸び性が優れることを見出した。
【００１０】
プライマー剤のエポキシ樹脂はビスフェノールＡ型エポキシ樹脂であり、エポキシ当量（ｇ／ｅｑ（以下省略））１７０〜２５０の常温で液状エポキシ樹脂に、エポキシ当量６００以上の常温で固形タイプを併用し、１個のエポキシ基を有する反応性希釈剤と、二酸化チタン及び硫酸バリウムを充填剤として配合することで、低粘度、且浸透性に優れ素地調整材層を強化し、且隠蔽性を有したプライマー層が得られことを見出した。又、アミン系硬化剤は素地調整材で用いたアミン系硬化剤乳化物を使用すれば、水配合物の乳化性、貯蔵時の分離等の安定性が確保されることを見出した。
【００１１】
上塗り材のエポキシ樹脂は、ビスフェノールＡ型エポキシ樹脂とビスフェノールＦ型エポキシ樹脂を併用し、１個のグリシジル基を有する芳香族系反応性希釈剤に非反応性芳香族系希釈剤を併用し、更に有機溶剤で膨潤させた層状遥変剤を混練させることが、塗布作業性、垂れ防止に優れることを見出した。更に詳細には、前記のごとく配合されたエポキシ樹脂の粘度は５００〜１，２００ｍＰａ・ｓ、遥変性（以下ＴＩ値と称す）５〜８が有効であることを見出した。これにアミン系硬化剤を組み合わせることで、接着力、防食性に優れた塗膜が得られることを見出した。これら素地調整材、プライマー剤、上塗り材を順次、塗膜が乾燥した時点で塗り重ねることで、コンクリ−トとの接着性に優れ、高い防食性を有したエポキシライニング材であることを見出し、本発明を完成させるに至った。
【００１２】
即ち本発明は、以下の構成からなる。
［１］　（Ａ）素地調整材がエポキシ樹脂と自己乳化性を有するアミン系硬化剤及び骨材を含有し、（Ｂ）プライマー剤がエポキシ樹脂と自己乳化性を有するアミン系硬化剤及び充填剤を含有し、（Ｃ）上塗り材がエポキシ樹脂とアミン系硬化剤、充填剤、希釈剤、及び層状遥変剤を含有する低粘度、高遥変性を有する、これら三層からなるエポキシライニング材組成物。
［２］　（Ａ）素地調整材のエポキシ樹脂が、１個のエポキシ基を有する反応性希釈剤とシランカップリング剤を含有することを特徴とする［１］記載のエポキシライニング材組成物。
［３］　（Ａ）素地調整材の骨材が、セメント、硅砂、増粘剤のプレミックスであることを特徴とする［１］記載のエポキシライニング材組成物。
［４］　（Ｂ）プライマー剤のエポキシ樹脂が、１個のエポキシ基を有する反応性希釈剤と充填剤を含有することを特徴とする［１］記載のエポキシライニング材組成物。
［５］　（Ｂ）プライマー剤の充填剤は二酸化チタンと硫酸バリウムを含有することを特徴とする［１］記載のエポキシライニング材組成物。
［６］　（Ｃ）上塗り材のエポキシ樹脂がビスフェノールＡ型エポキシ樹脂とビスフェノールＦ型エポキシ樹脂の混合物であることを特徴とする［１］記載のエポキシライニング材組成物。
［７］　（Ｃ）上塗り材、さらに、１個のエポキシ基を有する芳香族系反応性希釈剤と非反応性芳香族系希釈剤を含有することを特徴とする［１］記載のエポキシライニング材組成物。
［８］　（Ｃ）上塗り材が、さらに、１〜１０重量％の層状遥変剤を含有することを特徴とする［１］記載のエポキシライニング材組成物。
［９］　（Ｃ）上塗り材のエポキシ樹脂は、粘度５０００〜１２，０００ｍＰａ・ｓ、遥変性（ＴＩ値）５〜８であることを特徴とする［１］記載のエポキシライニング材組成物。
［１０］　（Ａ）素地調整材、（Ｂ）のプライマー剤及び（Ｃ）の上塗り材は、塗布作業直前に、それぞれエポキシ樹脂と硬化剤を攪拌混合して用いることを特徴とする［１］記載のエポキシライニング材組成物。
［１１］　（Ａ）素地調整材、（Ｂ）のプライマー剤及び（Ｃ）の上塗り材は、（Ａ）、（Ｂ）、（Ｃ）の順で、乾燥塗布面に塗り重ねることを特徴とする［１］記載のエポキシライニング材組成物。
【００１３】
【発明の実施の形態】
本発明の（Ａ）素地調整材のエポキシ樹脂としては、１分子当たり平均１．５個以上のエポキシ基を有し、常温で液状のエポキシ樹脂であり、ビスフェノールＡ、ビスフェノールＦ等のビスフェノール化合物、レゾルシン、ハイドロキノン等の多価フェノール、フェノールノボラック、クレゾールノボラック等のポリフェノール化合物とエピクロルヒドリンとから誘導されるもの：ブタンジオール、ヘキサンジオール、ネオペンチルグリコール、トリメチロールプロパン、グリセリン、ペンタエリスリトール、ジエチレングリコール、ポリエチレングリコール、ジプロピレングリコール、ポリプロピレングリコール等の多価アルコールとエピクロルヒドリンとから誘導されるもの：３，４−エポキシシクロヘキシルメチル（３，４−エポキシシクロヘキサン）カルボキシレート、３，４−エポキシ−６−メチルシクロヘキシルメチル（３，４−エポキシ−６−メチルシクロヘキサン）カルボキシレート等の脂環式エポキシ化合物、フタル酸、テレフタル酸、テトラヒドロフタル酸、ヘキサヒドロフタル酸、トリメリット酸等の多価カルボン酸および、オキシ安息香酸、オキシナフトエ酸等のヒドロキシカルボン酸とエピクロルヒドリンとから誘導されるもの：アニリン、フェニレンジアミン、ジアミノジフェニルメタン等の多価アミン化合物および、アミノフェノール、アミノクレゾール等のヒドロキシアミノ化合物とエピクロルヒドリンとから誘導されるものを挙げられる。また、エポキシ樹脂はポリウレタン骨格、ポリブタジエン骨格を有し、分子の一部に複数のエポキシ基を結合させた化合物、或いは、ヒダントイン環を有するエポキシ化合物等が挙げられる。これらエポキシ樹脂は単独、または２種以上併用しても良い。これらの内好ましいエポキシ樹脂は、常温で液状のエポキシ当量１７０〜２５０のビスフェノールＡ型エポキシ樹脂が、粘度、経済性、防食性面より好ましい。
【００１４】
エポキシ樹脂に配合する、１個のエポキシ基を有する反応性希釈剤としては、脂肪族及び芳香族タイプのエポキシ当量１７０〜２５０のものが挙げられる。エポキシ樹脂配合物の低粘度化、硬化速度制御より２種の併用が好ましい。本反応性希釈剤配合量は特には限定するものではないが、エポキシ樹脂１００重量部に対して１０〜４０重量％程配合すると良い。又、脂肪族と芳香族タイプの配合比は、特には限定するものではないが、１：４〜１：１の範囲で芳香族タイプを多用すると良い。この場合、脂肪族タイプを多用すると粘度低下に効果があり、逆に芳香族タイプを多用すると高粘度化の方向にあり硬化速度は上がる。また、必要に応じ他の希釈剤を物性に影響を与えない範囲で用いても良い。
【００１５】
シランカップリング剤としては官能基の種類により、アミノ系、ウレイド系、ビニル系、メタクリル系、エポキシ系、メルカプト系、イソシアネート系、ポリマー型、カチオニック系シランカップリング剤が挙げられる。中でもエポキシ樹脂に配合する関係上エポキシ系シランカップリング剤が貯蔵安定性面から好適であり、無機質との密着性向上に効果的である。特に限定するものではないが、エポキシ樹脂１００重量部に対して、０．１〜２重量％程用いると良い。前記エポキシ樹脂に反応性希釈剤、シランカップリング剤、場合によっては他の希釈剤を順次攪拌混合して、本発明に用いるエポキシ樹脂配合物は得られる。
【００１６】
自己乳化性を有するアミン系硬化剤としては、変性脂肪族ポリアミン系、変性脂環式ポリアミン系、変性ポリアミドアミン系、変性芳香族ポリアミン系、ケチミン系、ポリメルカプタン系、三級アミン系等が挙げられるが、中でも水配合時の乳化性、乳化物の分離安定性、エポキシ樹脂配合物に配合時の硬化速度、硬化塗膜の硬度、塗膜の曇り、防食性等から、アミン価１５０〜５００の変性脂肪族ポリアミン系硬化剤が好適である。因みに、季節によりアミン価の異なるものを使い分けると良い。更に、水配合物の貯蔵時の分離等の安定性を更に高めるために、アニオン系もしくはノニオン系界面活性剤を単独若しくは併用し、アミン系硬化剤１００重量部に対して有効成分として１０〜３０重量％配合すると良い。１０重量％以下の場合乳化性が劣り、貯蔵安定性の低下につながる。３０重量％以上の場合、塗膜の曇り現象及び耐強度低下の危険性を生ずる。又アミン系硬化剤は水で乳化して用いられ、アミン系硬化剤の乳化物濃度は２０〜２５重量％とすると良い。
【００１７】
アミン系硬化剤に界面活性剤、水を順次攪拌混合することで、本発明に用いるアミン系硬化剤乳化物は得られる。
【００１８】
骨材中のセメントは、普通ポルトランドセメント、早強ポルトランドセメント、超早強ポルトランドセメント、中庸熱ポルトランドセメント、白色セメント等の単味セメント、或いは高炉セメント、コロイドセメント、シリカセメント、フライアッシュセメント等の混合セメントを挙げることができ、これらは１種若しくは２種以上混合して用いても良い。特に限定するものではないが、中でも経済上の理由から普通ポルトランドセメントが好ましい。一般に普通ポルトランドセメントは炭酸カルシウムを多量に含有するため、耐酸性に難ありと言われているが、プライマー剤、上塗り材を重ね塗りする施工方法ゆえ、直接の影響は極めて僅少である。後述の珪砂１００重量部に対するセメントの配合割合は２０〜５０重量％程度が好適である。
【００１９】
珪砂は平均粒径１００μｍ〜１３８０μｍ（８号珪砂〜３号珪砂）の細粒珪砂で良く、特に限定するものではないが、セメント、骨材及び分散剤とからなる、所謂粉体状のプレミックスの均一分散性、更にはエポキシ樹脂及びアミン系硬化剤との混合時の均一分散性面より、平均粒径１００μｍ〜３２０μｍ（８号珪砂〜６号珪砂）が好ましい。
【００２０】
増粘剤のヒュームドシリカ（シリカヒューム）は、各種シリカ合金製造の副産物で、シリカ（ＳｉＯ２）含有量が８０〜９５％、平均粒子径が０．１μ程度の超微粒子であり、増粘剤として用いることで、少量配合で高増粘性が付与されると同時に、素地調整剤の緻密性、高強度化、防食性が得られる。一方繊維状増粘剤は、繊維長５〜５０μｍ、繊維径０．１〜０．５μの繊維状粘土鉱物、繊維１ｍｍ〜１５ｍｍ、繊維径５〜２０μｍの炭素短繊維又はガラス繊維等が挙げられる。これらの中繊維状粘土鉱物が好適である。この繊維状増粘剤は遥変性付与に必須である。ヒュームドシリカと繊維状増粘剤配合量は特に限定するものではないが、珪砂１００重量部に対して０．５〜５重量％程度が、エポキシ樹脂配合物及びアミン系硬化剤配合物の塗布作業時の粘度、ＴＩ値、鏝伸び性から好ましい。更にヒュームドシリカと繊維状増粘剤の配合割合は３：１〜１：３程度の範囲が前記のごとく好ましい。骨材にセメント、増粘剤を順次配合し、攪拌混合することで本発明の骨材は得られる。
【００２１】
本素地調整剤は、前記の如く調整されたエポキシ樹脂配合物、アミン系硬化剤乳化物及び、骨材プレミックスを施工直前に攪拌混合して用いると良い。因みにこれら３種の配合割合は、特には限定するものではないが、骨材１００重量部に対して、前記エポキシ樹脂配合物１０重量％、アミン系硬化剤乳化物４０重量％程度の割合である。
【００２２】
プライマー剤はエポキシ樹脂と、１個のエポキシ基を有する反応性希釈剤と充填剤を含有する。エポキシ樹脂はビスフェノールＡ型エポキシ樹脂であり、更に詳しくは、エポキシ当量１７０〜２５０の常温で液状のエポキシ樹脂と、エポキシ当量６００以上の常温で固形エポキシ樹脂の併用系である。液状エポキシ樹脂は素地調整材として用いたもので良く、常温で固形エポキシ樹脂としては、エポキシ当量６００〜７２０の７０〜７５％固形分のキシレン溶液タイプが挙げられる。この液状エポキシ樹脂と固形エポキシ樹脂のキシレン溶液タイプの配合割合は特に限定するものではないが、例えば、液状エポキシ樹脂１００重量部に対して、７０％キシレン溶液タイプとして１０〜３０重量％程度である。１０重量％より少ない場合防食性に欠け、３０重量％より多い場合は高粘度化しプライマー材としての、素地調整材層への浸透性が低下し、充分な素地調整材の強化につながらない。
【００２３】
１個のエポキシ基を有する反応性希釈剤としては、脂肪族及び芳香族タイプのエポキシ当量３００〜３２０のものが挙げられる。中でも低刺激性、レベリング性から脂肪族系が好ましい。又、必要に応じ他の希釈剤を物性に影響を与えない範囲で用いても良い。
【００２４】
充填剤は二酸化チタン及び硫酸バリウムよりなる。二酸化チタンは隠蔽性、プライマー塗布層のチョーキング防止面からルチル型が好ましい。硫酸バリウムは防食性付与に用いる沈降性硫酸バリウムが好ましい。両者の配合割合は時に限定するものではないが１：３〜３：１の範囲で用いると良い。又、エポキシ樹脂１００重量部に対する両者配合物の配合割合は、限定するものではないが５０〜１００重量部程度である。
【００２５】
本プライマー剤のエポキシ樹脂配合物は、前記のごとくエポキシ樹脂に、反応性希釈剤、充填剤を順次攪拌混合して得られる。又、必要に応じプライマー剤としての物性に影響を与えない範囲で、他の希釈剤、泡消剤、着色剤等を併用しても良い。
【００２６】
一方アミン系硬化剤は素地調整材で用いた、アミン価１５０〜５００の変性脂肪族ポリアミン系硬化剤が挙げられ、低粘度、且乳化性からアミン価は１９０が好適である。このアミン系硬化剤１００重量部に、素地調整材同様の界面活性剤を２〜３重量％配合し、更に水を１００重量％配合し、攪拌乳化することでプライマー用のアミン硬化剤が得られる。
【００２７】
本プライマー剤は、施工直前にエポキシ樹脂配合物とアミン系硬化剤乳化物を攪拌混合して用いると良い。因みにこれら２種の配合割合は、特には限定するものではないが、エポキシ樹脂配合物とアミン系硬化剤乳化物の配合割合は１：１の割合である。
【００２８】
上塗り材のエポキシ樹脂は、素地調整材で挙げた常温で液状のビスフェノールＡ型エポキシ樹脂と、ビスフェノールＦ型エポキシ樹脂の併用である。ビスフェノールＡ型エポキシ樹脂としてはエポキシ当量１７０〜２５０のものが挙げられ、ビスフェノールＦ型エポキシ樹脂としては、エポキシ当量１６０〜１９０のが挙げられる。防食性に関してはビスフェノールＡ型エポキシ樹脂が優れるものの、低粘度化にはビスフェノールＦ型エポキシ樹脂の配合が必須である。両者の配合割合は特には限定するものではないが、１：３〜３：１配合、好ましくは１；１配合である。
【００２９】
上塗り材のエポキシ樹脂は、１個のエポキシ基を有する反応性希釈剤と、非反応性芳香族系希釈剤を配合する。前者は素地調整材で用いた炭素数が１０〜１３個の芳香族タイプのエポキシ当量１７０〜２５０のものが挙げられる。中でも炭素数が１０個のエポキシ当量１８０のものが、低粘度化面で好適である。後者は分子中に水酸基を持つ非反応性芳香族系希釈剤である。水酸基を有することで硬化速度を高めるのに好適である。両者の配合割合は特に限定するものではないが、好ましくは反応性希釈剤１００重量部に対し、非反応性希釈剤１０〜３０重量部である。この希釈剤の配合割合は、２種配合のエポキシ樹脂１００重量部に対し、前記配合希釈剤として２０〜５０重量部である。上塗り材のエポキシ樹脂は充填剤を配合する。本充填剤はプライマー剤に用いたと同様酸化チタンと硫酸バリウムの併用である。両者の配合割合は時に限定するものではないが１：３〜３：１の範囲で用いると良い。又、エポキシ樹脂１００重量部に対する両者配合物の配合割合は、限定するものではないが１３０〜１７０重量部程度である。
【００３０】
上塗り材は、さらに層状遥変剤を含有する。層状遥変剤としては有機ベントナイト、クレー、マイカ粉等の薄片状結晶盤が積層された形状のものが挙げられる。中でも有機ベントナイトは小量配合で高い遥変効果が得られ好適である。本層状遥変剤はプロピレンカーボネート、トルエン等の有機溶剤で膨潤状態として用いると良く、２種配合のエポキシ樹脂１００重量部に対し、固形分として１〜１０重量％配合することで高ＴＩ値のものが得られる。
【００３１】
前記のごとく調整されたエポキシ樹脂配合物は、粘度５００〜１，２００ｍＰａ・ｓ、ＴＩ値５〜８の範囲である。中でも低粘度、高遥変性を有することが、塗布作業性、垂れ問題より好ましい。粘度５００ｍＰａ・ｓ、ＴＩ値５以下の場合、アミン系硬化剤の配合で更に低下するため、天井又は垂直面に塗布する際垂れを生ずる。逆に粘度１，２００ｍＰａ・ｓ、ＴＩ値８以上の場合、アミン系硬化剤を配合しても塗布し難い。上塗り材のアミン系硬化剤は、素地調整材で挙げた各種アミン系硬化剤中、エポキシ樹脂に配合時の硬化速度、硬化塗膜の硬度、塗膜の曇り、防食性等から、アミン価３００〜３８０の変性脂環式ポリアミン系硬化剤が好適である。因みに、季節によりアミン価の異なるものを使い分け、更に粘度調整のためベンジルアルコールのごとく希釈剤を用いても良い。
【００３２】
本上塗り材は、施工直前に前記のごとく調整されたエポキシ樹脂配合物とアミン系硬化剤を攪拌混合して用いると良い。因みにこれら２種の配合割合は４：１の割合が好適である。
【００３３】
かくして得られた素地調整材、プライマー剤及び上塗り材は、それぞれ各塗布作業直前に、エポキシ樹脂配合物とアミン系硬化剤を所定量秤量し攪拌混合して用いる。各層の塗布方法は、先ず、鏝を用い素地調整材を塗布し、１夜放置し指触で塗膜の硬化状態を確認後、フェルトロールでプライマーを塗布する。前記同様硬化状態を確認後、フェルトロールを用い上塗り材を塗布する。上塗り材は防食環境条件の種別に合わせ、前記同様の方法で重ね塗りすると良い。
【００３４】
以上のごとく、素地調整材、プライマー剤及び上塗り材からなるエポキシライニング材は農業用集落排水設備の防食被覆工法、日本下水道事業団のコンクリート防食指針による、エポキシ樹脂被覆工法による防食環境条件の、何れの工法にも適合した接着力、防食性を有したエポキシライニング材である。
【００３５】
【実施例】
以下に、製造例及び実施例を示して、本発明を更に詳細に説明するが、本発明はこれらによって限定されるものではない。
［製造例］
［製造例１−１］
素地調整材：エポキシ樹脂として、エポミックＲ−１４０Ｃ（三井化学（株）製、ビスフェノール型、エポキシ当量１９５〜２１５、全塩素含有量１．０〜２．０％、粘度１５，０００〜２５，０００ｍＰａ・ｓ）１００重量部に、アデカグリシロールＥＤ−５１８（旭電化工業（株）製、脂肪族エポキシ系反応性希釈剤、エポキシ当量２２０、粘度５ｍＰａ・ｓ）を７重量部、アデカグリシロールＥＤ−５０９（旭電化工業（株）製、芳香族族エポキシ系反応性希釈剤、エポキシ当量２１０、粘度２０ｍＰａ・ｓ）を２０重量部、（信越シリコ−ンＫＢＭ４０３、信越化学工業（株）製、エポキシ系シランカップリング剤）を０．５重量部、グリコソルブＤＭ（三井化学（株）製、メチルカルビトール）５重量部を攪拌混合して、素地調整材エポキシ樹脂配合物を得た。
アミン系硬化剤としてアデカハードナーＥＨ−４２２７（旭電化工業（株）製、変性脂肪族ポリアミン系、アミン価１９０、粘度５，０００ｍＰａ・ｓ、固形分７０％）１００重量部に、ニューコール７１４（日本乳化剤（株）製、ポリオキシエチレン多環フェニルエーテル系ノニオン界面活性剤）を１８重量部、水３８０重量部を攪拌乳化してアミン系硬化剤乳化物を得た。
骨材として、６号硅砂１００重量部に対し、ポルトランドセメント３０重量部、ヒュームドシリカを１．５重量部、繊維状粘土鉱物としてセピオライトを１．５重量部を均一攪拌し骨材プレミックスを得た。
本骨材プレミックス１００重量部に対し、エポキシ樹脂配合物１０重量部、アミン系硬化剤乳化物４０重量部を攪拌混合して素地調整材とした。
【００３６】
［製造例１−２］
素地調整材：製造例１−１中、アデカグリシロールＥＤ−５１８を２０重量部、アデカグリシロールＥＤ−５０９を７重量部に変えた以外は、製造例１−１と同様に調整した。
【００３７】
［製造例１−３］
素地調整材：製造例１−１中、骨材のヒユームドシリカを３重量部、セピオライト１重量部とした以外は、製造例１−１と同様に調整した。
【００３８】
［製造例１−４］
素地調整材：製造例１−１中、アデカグリシロールＥＤ−５１８を２７重量部とし、アデカグリシロールＥＤ−５０９を除いた以外は、製造例１−１と同様に調整した。
【００３９】
［製造例１−５］
素地調整材：製造例１−１中、アデカグリシロールＥＤ−５１８を除き、アデカグリシロールＥＤ−５０９を２７重量部とし以外は、製造例１−１と同様に調整した。
【００４０】
［製造例２−１］
プライマー剤：エポキシ樹脂として、素地調整材に用いたエポミックＲ−１４０Ｃ、１００重量部、エポミックＲ−３０１Ｘ７０（三井化学（株）製、ビスフェノール型、エポキシ当量６４０〜７２０、７０％キシレン溶液、粘度（ガードナー）Ｘ〜Ｚ）１５重量部に、アデカグリシロールＥＤ−５０２（旭電化工業（株）製、脂肪族エポキシ系反応性希釈剤、エポキシ当量３２０、粘度１０ｍＰａ・ｓ）を１０重量部、ＴＲＣ−１０（堺化学（株）製、二酸化チタン）４０重量部、沈降性硫酸バリウム＃１００（堺化学（株）製、硫酸バリウム）３０重量部、ＥＴ８Ｎ１０９（大日精華（株）製、カーボンブラックエポキシ樹脂ペースト）１．０重量部、ＢＹＫ−０５７（ビックケミージャパン（株）製、ブタジエン共重合物のソルベントナフサ、プロピレングリコールモノメチルエーテルアセテート溶液）５重量部、キシレン１重量部を配合し、ディスパーで充分攪拌混合後、３本で混練しプライマー用エポキシ樹脂配合物を得た。
アミン系硬化剤としてアデカハードナーＥＨ−４２２７、１００重量部に、ニューコール７１４．２重量部、水１００重量部、ＢＹＫ−０２０（ビックケミージャパン（株）製、有機変性ポリシロキサンのエチレングリコールモノブチルエーテル、２−エチルヘキサノール、ミネラルスピリッツ溶液）２重量部を攪拌乳化してアミン系硬化剤乳化物を得た。
本エポキシ樹脂配合物１００重量部にアミン系硬化剤乳化物１００重量部を配合しプライマー剤とした。
【００４１】
［製造例２−２］
プライマー剤：製造例２−１中、エポキシ樹脂配合物の沈降性硫酸バリウム＃１００を除き、その分ＴＲＣ−１０を７０重量部とした以外は、製造例２−１と同様に調整した。
【００４２】
［製造例３−１］
上塗り材：エポキシ樹脂として、素地調整剤材に用いたエポミックＲ−１４０Ｃ、１００重量部、エポミックＲ−１１０（三井化学（株）製、ビスフェノールＦ型エポキシ樹脂、エポキシ当量１６５〜１８０、全塩素含有０．１３％、粘度３，０００〜４，５００ｍＰａ・ｓ）１０５重量部に、アデカグリシロールＥＤ−５２９（旭電化工業（株）製、芳香族エポキシ系反応性希釈剤、エポキシ当量１８０、粘度２０ｍＰａ・ｓ）を５０重量部、アデカグリシロールＥＤ−５１２（旭電化工業（株）製、芳香族系非反応性希釈剤、粘度３３０ｍＰａ・ｓ）を１０重量部、ＴＲＣ−１０、９０重量部、沈降性硫酸バリウム＃１００、７０重量部、ＥＴ８Ｎ１０９、ペースト）２．０重量部、ＢＹＫ−０５７、２．５重量部に、別途ベントン＃２７（エレメンティスジャパン（株）製、有機ベントナイト、平均粒度１０μ以下、密度１．８ｇ／ｃｍ３）１０重量部にキシレン４０重量部、プロピレンカーボネート１０重量部を配合し、充分に攪拌混合させておいた遥変剤スラリ−を加えディスパーで充分攪拌混合後、３本で混練し上塗り材用エポキシ樹脂配合物を得た。この粘度は１０，０００ｍＰａ・ｓ、ＴＩ値は６であった。
アミン系硬化剤として、アデカハードナーＥＨ−４０６Ａ（旭電化工業（株）製、変性脂環式ポリアミン系、アミン価３５０、粘度５８０ｍＰａ・ｓ）１００重量部に、ベンジルアルコール１０重量部を攪拌混合してアミン系硬化剤を得た。
これを、前記エポキシ樹脂配合物１００重量部に対し２５重量部配合して上塗り材とした。因みに粘度（ＢＨ型回転粘度計、Ｎｏ４ローター×２ｒｐｍ）５，０００ｍＰａ・ｓ、ＴＩ値（ＢＨ型回転粘度計、Ｎｏ７ローター×２ｒｐｍ／２０ｒｐｍ粘度比）２．７であった。
【００４３】
［比較製造例３−２］
上塗り材：製造例３−１中、ベントン＃２７を０．５重量部とした以外は製造例３−１と同様に調整した。
【００４４】
［実施例］
［実施例１〜４及び比較例１〜５］
製造例で得た、素地調整材、プライマー剤、上塗り材それぞれの配合物の塗布作業性（粘度、貯蔵安定性、鏝伸び性、ロール塗布性、垂れ、硬化性）を確認し、結果を下記のごとく表示し、表１［表１］に示した。
【００４５】
2004136525.tif 000002
【００４６】
【表１】
2004136525.tif 000003
【００４７】
［実施例５〜１０及び比較例６〜１４］
【表２】
2004136525.tif 000004
ＪＩＳ　Ｋ５４１０に規定するセメントモルタル板の鋭角な角をサンダーで落とした後、表面、裏面及び両サイドを、サンドペパー＃１５０でサンディング処理し、製造例で得た素地調整材、プライマー剤、上塗り材を、各々１２時間乾燥の時間を取った後順次塗布し、セメントモルタル板を完全被覆した接着力及び、防食性試験用の試験体とした。
【００４８】
詳しくは、素地調整材は左官鏝を用い１．２ｋｇ／ｍ２を均一塗布し１２時間乾燥させ、指触で充分乾燥（硬化）していることを確認した。次いでフェルトロールでプライマー材を０．１５ｋｇ／ｍ２塗布し、１２時間乾燥させ乾燥状態を確認し、上塗り材を、プライマー同様の刷毛を用い０．２４ｋｇ（１４５μ厚）／１回塗りで、乾燥を確認し３回塗布し、４３０μ被覆膜厚仕上げし７日間室温養生し、ライニング仕上げし物性測定用の試験体を得た。
本試験体を下記試験し供し、結果を表３［表３］に示した。
▲１▼接着力試験
建研式引張り試験機（オックスジャッキ（株）製）を用い、平面引張り強度を測定を行い　Ｎ／ｍｍ２で表示した。
▲２▼防食性
▲２▼―▲１▼室温で、１０％硫酸溶液に３０日間浸漬し、被覆膜の膨れ、皺、軟化、溶出、白化等の観察を行ない下記のごとく表示した。
○　…各項目とも異常なし
△　…項目により異常あり
×　…全項目とも異常確認
▲２▼―▲２▼室温で、１０％硫酸溶液に１２０日間浸漬し、ＥＰＭＡ（島津製作所（株）製、ＥＰＭＡ１６１０、電子線マイクロアナライザー）を用い、硫黄の被覆膜への浸透深さを測定し、硫黄浸透深さ（μ）で表示した。（数値小は防食性良好を示す）
【００４９】
【表３】
2004136525.tif 000005
【００５０】
【発明の効果】
本発明のエポキシライニング材は、素地調整材、プライマー剤及び上塗り材共塗布作業性に優れ、且防食性に優れることから、水処理施設、農業用集落排水施設、下水道処理施設等のコンクリート構造物の保護のために塗布する、耐酸性の要求される防食ライニング施工分野において利用価値は極めて高い。